ФОРМИРУЕМЫЕ ИЗ КАПЕЛЬ СУСПЕНЗИИ ЧАСТИЦЫ РАСКЛИНИВАЮЩЕГО АГЕНТА И СПОСОБ ИХ ПРИМЕНЕНИЯ

1. Частицы расклинивающего агента, полученные способом, включающим:
использование суспензии боксита с содержанием окиси алюминия не более 75%, при этом суспензия содержит реагент и диспергатор,
подачу суспензии через сопло с одновременным сообщением вибрации суспензии с целью формирования капель,
поступление капель в резервуар с жидкостью, содержащей коагулянт, вступающий в реакцию с реагентом в суспензии,
перенос капель из жидкой среды,
сушку капель с целью получения зеленых гранул, и
спекание зеленых гранулы при выбранном интервале температур целью получения частиц расклинивающего агента, имеющих надлежащие размер и прочность для применения в качестве расклинивающего агента, при этом частицы расклинивающего агента имеют надлежащую прочность, если длительная водопроницаемость испытуемых частиц, измеренная согласно стандарту ISO 13503-5 при 250°F, снижается менее чем на 70% при повышении от 2000 фунтов на кв. дюйм до 14000 фунтов на кв. дюйм напряжения, приложенного к испытуемым частицам с таким же составом, полученным таким же способом, как и частицы расклинивающего агента, и имеющим градацию размеров 20-40 меш.
2. Частицы расклинивающего агента по п. 1, спеченные при температуре от около 1400°C до около 1650°C.
3. Частицы расклинивающего агента по п. 1, в которых реагентом является полисахарид.
4. Частицы расклинивающего агента по п. 3, в которых полисахаридом является альгинат.
5. Частицы расклинивающего агента по п. 1, в которых диспергатором является полиакрилат аммония.
6. Частицы расклинивающего агента по п. 1, в которых коагулянтом является хлорид кальция.
7. Частицы расклинивающего агента по п. 1, в которых реагент и коагулянт вступают в реакцию и образуют полужесткий материал.
8. Частицы расклинивающего агента по п. 1, в которых при вытекании суспензии из сопла ей сообщают вибрацию путем вибрации соплу.
9. Частицы расклинивающего агента из спеченного боксита с содержанием окиси алюминия менее 75%, имеющие надлежащие размер и прочность для применения в качестве расклинивающего агента, при этом частицы расклинивающего агента имеют надлежащую прочность, если длительная водопроницаемость испытуемых частиц, измеренная согласно стандарту ISO 13503-5 при 250°F, снижается менее чем на 70% при повышении от 2000 фунтов на кв. дюйм до 14000 фунтов на кв. дюйм напряжения, приложенного к испытуемым частицам с таким же составом, полученным таким же способом, как и частицы расклинивающего агента, и имеющим градацию размеров 20-40 меш.
10. Частицы расклинивающего агента по п. 9, спеченные при температуре от около 1400°C до около 1650°C.
11. Частицы расклинивающего агента по п. 9, в которых реагентом является полисахарид.
12. Частицы расклинивающего агента по п. 9, в которых полисахаридом является альгинат.
13. Частицы расклинивающего агента по п. 9, в которых диспергатором является полиакрилат аммония.
14. Частицы расклинивающего агента по п. 9, в которых коагулянтом является хлорид кальция.
15. Частицы расклинивающего агента по п. 9, в которых реагент и коагулянт вступают в реакцию и образуют полужесткий материал.
16. Способ гидравлического разрыва испытывающего разрушающее напряжение пласта, залегающего в недрах земли вокруг скважины, включающий:
нагнетание в скважину жидкости для гидроразрыва под давлением, превышающим разрушающее напряжение пласта, и
добавление частиц расклинивающего агента по п. 9 в жидкость для гидроразрыва и их перенос в залегающий в недрах земли пласт.